(57)【要約】【解決手段】本発明に係る基材防水工法は、少なくとも基材、防水材およびアスファルト舗装材からなる複合構造体の施工方法であって、基材上に防水材を施工し、該防水材の表面に、水硬性アルミナ粉体および／または水硬性アウイン系鉱物粉末を硬化性樹脂１００重量部に対し１０〜５００重量部含有させた硬化性プライマーを塗付量１００〜１０００（ｇ／ｍ2）で塗付し、該硬化性プライマーが少なくとも指触乾燥（JIS K-5400）状態まで固化した後、接着剤層を形成させ、該接着剤層表面に熱アスファルト舗装材を敷設し転圧することを特徴としている。【効果】防水材とアスファルト舗装材との接着強度がさらに向上した複合構造体およびその施工方法を提供する。【選択図】なし【特許請求の範囲】
【請求項１】
少なくとも基材、防水材およびアスファルト舗装材からなる複合構造体であって、
防水材とアスファルト舗装材とが、水硬性アルミナ粉体および／または水硬性アウイン系鉱物粉末を硬化性樹脂１００重量部に対し１０〜５００重量部含有させた硬化性プライマー、および接着剤層により接合されていることを特徴とする複合構造体。
【請求項２】
前記硬化性プライマーが、湿気硬化型ウレタン樹脂、二液硬化型ウレタン樹脂から選ばれる少なくとも１種のウレタン樹脂からなるプライマーであることを特徴とする請求項１に記載の複合構造体。
【請求項３】
前記接着剤層が、接着剤塗膜または接着用シートからなることを特徴とする請求項１または２に記載の複合構造体。
【請求項４】
前記接着剤層が、エチレン−酢酸ビニル共重合体ケン化物および／またはそのカルボキシル変性体を含むエチレン−酢酸ビニル共重合体からなることを特徴とする請求項１〜３のいずれかに記載の複合構造体。
【請求項５】
前記防水材が、硬化性ウレタン樹脂、硬化性ウレア樹脂、硬化性ウレタンウレア樹脂から選ばれる少なくとも１種の硬化性樹脂であることを特徴とする請求項１〜４のいずれか記載の複合構造体。
【請求項６】
少なくとも基材、防水材およびアスファルト舗装材からなる複合構造体の施工方法であって、
基材上に防水材を施工し、
該防水材の表面に、水硬性アルミナ粉体および／または水硬性アウイン系鉱物粉末を硬化性樹脂１００重量部に対し１０〜５００重量部含有させた硬化性プライマーを塗付量１００〜１０００（ｇ／ｍ2）で塗付し、
該硬化性プライマーが少なくとも指触乾燥（JIS K-5400）状態になるまで固化した後、接着剤層を形成させ、
該接着剤層表面に熱アスファルト舗装材を敷設し転圧することを特徴とする複合構造体の施工方法。
【請求項７】
前記硬化性プライマーが、湿気硬化型ウレタン樹脂、二液硬化型ウレタン樹脂から選ばれる少なくとも１種のウレタン樹脂からなるプライマーであることを特徴とする請求項６に記載の複合構造体の施工方法。
【請求項８】
前記接着剤層を形成させるに際し、接着用シートを用いることを特徴とする請求項６または７に記載の複合構造体の施工方法。
【請求項９】
前記接着用シートが、エチレン−酢酸ビニル共重合体ケン化物および／またはそのカルボキシル変性体を含むエチレン−酢酸ビニル共重合体からなることを特徴とする請求項８に記載の複合構造体。
【請求項１０】
前記接着剤層を形成させるに際し、接着剤を塗工することを特徴とする請求項６または７に記載の複合構造体の施工方法。
【請求項１１】
前記接着剤が、エチレン−酢酸ビニル共重合体ケン化物および／またはそのカルボキシル変性体を含むエチレン−酢酸ビニル共重合体からなることを特徴とする請求項１０に記載の複合構造体の施工方法。
【請求項１２】
前記防水材が、硬化性ウレタン樹脂、硬化性ウレア樹脂、硬化性ウレタンウレア樹脂から選ばれる少なくとも１種の硬化性樹脂であることを特徴とする請求項６〜１１のいずれか記載の複合構造体の施工方法。
【請求項１３】
基材上に施工される防水材とその防水材上に施工されるアスファルト舗装材とを接合するための接着剤層用プライマーであって、
水硬性アルミナ粉体および／または水硬性アウイン系鉱物粉末を硬化性樹脂１００重量部に対し１０〜５００重量部含有させた硬化性プライマーからなることを特徴とする接着剤層用プライマー。
【請求項１４】
前記硬化性プライマーが、湿気硬化型ウレタン樹脂、二液硬化型ウレタン樹脂から選ばれる少なくとも１種のウレタン樹脂からなるプライマーであることを特徴とする請求項１３に記載の接着剤層用プライマー。
【発明の詳細な説明】
【技術分野】
【０００１】
本発明は、基材防水工法および該基材防水工法に用いられるプライマー、ならびに該基材防水工法により得られる複合構造体に関する。さらに詳しくは改良された長期耐久性を有する自動車道路に供される床版防水工法および該床版防水工法により形成される自動車道路に関する。
【背景技術】
【０００２】
基材防水工法は、塗膜系床版防水工法など従来から種々の技術が提案されている。
たとえば、特開平３−９３９０４号公報には、コンクリート床版面の表面に施された塗膜防水層の上に熱可塑性樹脂粒子を散布した後アスファルト舗装を施す技術、
特公平６−４９６１号公報には、アスファルトコンクリートとコンクリート等の床版とをホットメルト型の接着材からなる接着層を介して一体化する技術、
特公平８−９８５１号公報には、コンクリート床版面に防水層を形成するための常温硬化型合成樹脂を塗付し該合成樹脂の硬化前に熱溶融型樹脂のペレットを散布し該合成樹脂が硬化した後に舗装層を形成する技術、
特開２０００−１７０１１１号公報には、コンクリート等の床版に湿潤面接着性に優れた常温硬化型液状樹脂を塗付し直ちに硅砂等を散布した後、２液混合可撓性速硬化型のウレタン樹脂またはウレア樹脂またはウレアウレタン樹脂を塗付し直ちに硅砂等を散布、２液混合可撓性速硬化型一次防水樹脂を硬化させた後、アスファルト乳剤またはゴム改質アスファルト乳剤に顆粒状または粉末の熱溶融接着材を混合分散した防水接着材を散布してアスファルト舗装材を舗設する技術
などが記載されている。
【０００３】
しかし、四季を通した温度変化や雨水による負荷、車輌走行による繰り返し荷重負荷、基材の撓み負荷を受けることにより、基材と防水層、あるいは防水層とアスファルト舗装材（合材）との接着が不充分となったり、また、ひび割れ追従性が十分に満足できるものではないという問題点がある。さらに、施工時に防水層の反応性が低下するために、防水層とアスファルト舗装材との接着が不十分となり、これを防ぐために迅速な施工作業が要求されるなど作業性が悪いという問題点もある。このため、防水性能および接着性能に優れ、良好な作業性を有する基材防水工法の開発が要求されている。特に、ウレタン、ウレタンウレア、ウレアからなる防水材はアスファルトと骨材からなる合材層との接着性の改良が望まれている。
【特許文献１】特開平３−９３９０４号公報
【特許文献２】特公平６−４９６１号公報
【特許文献３】特公平８−９８５１号公報
【特許文献４】特開２０００−１７０１１１号公報
【発明の開示】
【発明が解決しようとする課題】
【０００４】
本発明は、上記のような従来技術に伴う問題点を解決しようとするものであって、ひび割れ追従性に優れるウレタン、ウレタンウレア、ウレアからなる防水材を用いて、基材およびアスファルト舗装材との接着がさらに改良された複合構造体およびその製法を提供することを目的としている。さらに、防水材の反応性の低下を抑制して、作業性などの施工自由度を向上させることを目的とする。
【課題を解決するための手段】
【０００５】
本発明に係る複合構造体は、少なくとも基材、防水材およびアスファルト舗装材からなる複合構造体であって、防水材とアスファルト舗装材とが、水硬性アルミナ粉体および／または水硬性アウイン系鉱物粉末を硬化性樹脂１００重量部に対し１０〜５００重量部含有させた硬化性プライマー、および接着剤層により接合されていることを特徴としている。
【０００６】
前記硬化性プライマーは、湿気硬化型ウレタン樹脂、二液硬化型ウレタン樹脂から選ばれる少なくとも１種のウレタン樹脂からなるプライマーであることが好ましい。
また、前記接着剤層は、接着剤塗膜または接着用シートからなることが好ましく、それらはエチレン−酢酸ビニル共重合体ケン化物および／またはそのカルボキシル変性体を含むエチレン−酢酸ビニル共重合体からなることが好ましい。
【０００７】
さらに、前記防水材は、硬化性ウレタン樹脂、硬化性ウレア樹脂、硬化性ウレタンウレア樹脂から選ばれる少なくとも１種の硬化性樹脂であることが好ましい。
また、本発明に係る基材防水工法は、少なくとも基材、防水材およびアスファルト舗装材からなる複合構造体の施工方法であって、
基材上に防水材を施工し、
該防水材の表面に、水硬性アルミナ粉体および／または水硬性アウイン系鉱物粉末を硬化性樹脂１００重量部に対し１０〜５００重量部含有させた硬化性プライマーを塗付量１００〜１０００（ｇ／ｍ2）で塗付し、
該硬化性プライマーが指触乾燥（JIS K-5400）状態になるまで固化した後、接着剤層を形成させ、
該接着剤層表面に熱アスファルト舗装材を敷設し転圧することを特徴としている。
【０００８】
前記硬化性プライマーとして、湿気硬化型ウレタン樹脂、二液硬化型ウレタン樹脂から選ばれる少なくとも１種のウレタン樹脂からなるプライマーを用いることが好ましい。
前記接着剤層は、接着用シートを用いて施工しても、接着剤を塗工してもよい。また、前記接着用シートおよび接着剤は、エチレン−酢酸ビニル共重合体ケン化物および／またはそのカルボキシル変性体を含むエチレン−酢酸ビニル共重合体からなることが好ましい。
【０００９】
さらに前記防水材は、硬化性ウレタン樹脂、硬化性ウレア樹脂、硬化性ウレタンウレア樹脂から選ばれる少なくとも１種の硬化性樹脂であることが好ましい。
またさらに、本発明に係る接着剤層用プライマーは、基材上に施工される防水材とその防水材上に施工されるアスファルト舗装材とを接合するための接着剤層用プライマーであって、水硬性アルミナ粉体および／または水硬性アウイン系鉱物粉末を硬化性樹脂１００重量部に対し１０〜５００重量部含有させた硬化性プライマーからなることを特徴としている。
【００１０】
前記硬化性プライマーは、湿気硬化型ウレタン樹脂、二液硬化型ウレタン樹脂から選ばれる少なくとも１種のウレタン樹脂からなるプライマーであることが好ましい。
【発明の効果】
【００１１】
少なくとも基材、防水材およびアスファルト舗装材からなる複合構造体において、防水材とアスファルト舗装材とを、水硬性アルミナ粉体および／または水硬性アウイン系鉱物粉末を硬化性樹脂１００重量部に対し１０〜５００重量部含有させた硬化性プライマーと接着剤層とにより接合することにより、防水材とアスファルト舗装材との接着強度を向上させることができる。また、防水剤の水との反応性を抑制することができるため、接着剤層の施工時間を長くすることができ、施工自由度が向上する。
【発明を実施するための最良の形態】
【００１２】
本発明は、基材、防水材、アスファルト舗装材からなる複合構造体において、防水材とアスファルト舗装材とを、接着剤層と接着剤層用プライマーとにより接合した複合構造体およびその施工方法、ならびに該施工方法に用いられる接着剤層用プライマーに関するものである。
以下では、まずこの構造体を形成する材料について説明する。
【００１３】
［基材］
本発明に用いられる基材は、駐車場、道路等の基礎、橋梁、高架道路、高架鉄道等の高架橋等の舗装用に用いられる床版、家屋、ビル等の建築物の屋根、屋上等に用いられるスラブ、地下鉄、地下道、地下駐車場、地下室等の地下構造物に用いられる擁壁や天井部などが挙げられる。これら基材は、一般的には鉄板、コンクリート等が挙げられる。
【００１４】
［基材用プライマー］
本発明の構造体は、必要に応じて、基材と防水材の間に基材用プライマーを塗付してもよい。
【００１５】
基材用プライマーとしては、駐車場、道路、橋梁、高架道路等、建築物の屋根や屋上等、地下鉄、地下道、地下駐車場、地下室等の地下構造物の舗装に用いられる基材用プライマーとして用いることができるものであればいずれでもよいが、硬化性エポキシ樹脂プライマー、硬化性ウレタン樹脂プライマー、硬化性ビニルエステル樹脂プライマー、硬化性アクリル樹脂プライマー等が挙げられる。基材への接着性と低温速硬化性の点で硬化性エポキシ樹脂プライマー、硬化性ウレタン樹脂プライマーが好適である。
【００１６】
＜硬化性エポキシ樹脂プライマー＞
硬化性エポキシ樹脂プライマーとしては、ビスフェノールＡ型ジグリシジルエーテル、ビスフェノールＦ型ジグリシジルエーテル、ビスフェノールＡＤ型ジグリシジルエーテルから選ばれる少なくとも１種を主成分に１，６−ヘキサンジオールのジグリシジルエーテル、アクリロイル基を有するアクリルオリゴマー等の反応性希釈剤、ベンジルアルコール等の非反応性希釈剤で変性した粘度５（Ｐａ・ｓ／２５℃）以下の主剤と、
エチレンジアミン等の脂肪族ポリアミン、ｍ−キシリレンジアミン、水添ｍ−キシリレンジアミン、ノルボルナンジアミン等の脂環式ポリアミン等のポリアミンのエポキシ樹脂アダクト型ポリアミン、脂肪族ポリアミンとダイマー酸からなるポリアミドアミン、変性イミダゾリンから選ばれる少なくとも１種のポリアミンを、必要に応じてベンジルアルコール等の非反応性希釈剤で変性した粘度５（Ｐａ・ｓ／２５℃）以下の硬化剤が用いられる。
【００１７】
＜硬化性ウレタン樹脂プライマー＞
硬化性ウレタン樹脂プライマーとしては、湿気硬化型一液ウレタン樹脂、二液硬化型ウレタン樹脂からなるプライマーが挙げられる。
【００１８】
湿気硬化型一液ウレタン樹脂は、有機ポリイソシアネートと活性水素基含有化合物との反応によって一分子中に１個以上の遊離イソシアネート基を有するプレポリマーとして調製される。具体的には、窒素ガス雰囲気下、有機ポリイソシアネートのイソシアネート基（ＮＣＯ）１個に対して、活性水素基含有化合物中の活性水素基が０．１〜０．８の比率で、該活性水素基含有化合物を用いて、攪拌下、温度４０〜１２０℃で４〜８時間反応することで調製される。このようにして得られるプレポリマーは、イソシアネート基含有量が１〜１５％、好ましくは２．５〜１２％であることが望ましい。
【００１９】
この反応時、または、反応後、必要に応じ従来公知の触媒や安定剤、消泡剤、溶剤等の
添加剤を用いることができる。
有機ポリイソシアネートとしては特に制限はないが、
２，４−トリレンジイソシアネート、２，６−トリレンジイソシアネート、４，４'−
ジフェニルメタンジイソシアネート、２，４'−ジフェニルメタンジイソシアネート、１
，５−ナフタレンジイソシアネート、ポリメチレンポリフェニルポリイソシアネート等の芳香族ポリイソシアネート、
イソホロンジイソシアネート、水添キシリレンジイソシアネート、水添４，４'−ジフ
ェニルメタンジイソシアネート、ノルボルネンジイソシアネート、ヘキサメチレンジイソシアネートの３量体（イソシアヌレート体）等の脂環式ポリイソシアネート、
ｍ−キシリレンジイソシアネート、テトラメチルキシレンジイソシアネート等の芳香環含有脂肪族ポリイソシアネート、
ヘキサメレンジイソシアンート等の脂肪族ポリイソシアネート等が挙げられ、これらは単独でもよく、また、２種以上併用してもよい。
【００２０】
好ましくは芳香族ポリイソシアネート、さらに好ましくは２，４−トリレンジイソシアネートまたは２，６−トリレンジイソシアネートまたはそれらの混合物、４，４'−ジフ
ェニルメタンジイソシアネート、カルボジイミド変性４，４'−ジフェニルメタンジイソ
シアネート、ポリメチレンポリフェニルポリイソシアネートが挙げられる。
【００２１】
活性水素基含有化合物としては、特に制限はないが、たとえば、多価アルコール、高分子量ポリオール、ポリアミン等が挙げられる。
多価アルコールとしては、エチレングリコール、グリセリン、ブチレングリコール、プロピレングリコール、１，６−ヘキサメチレングリコール、トリメチロールプロパン、ネオペンチルグリコール等が挙げられる。
【００２２】
高分子量ポリオールとしては、
前記多価アルコールあるいはポリアミンにエチレンオキシド、プロピレンオキシド等の低分子量アルキレンオキシドを付加重合して得られるポリオキシエチレンポリオール、ポリオキシエチレンプロピレンポリオール、ポリオキシプロピレンポリオール、
ビスフェノール類にエチレンオキシド、プロピレンオキシド等の低分子量アルキレンオキシドを付加重合して得られるビスフェノール系ポリオール、ポリテトラメチレングリコール、ポリカプロラクトンポリオール、ポリブタジエンポリオール、ポリブチレンカーボネートポリオール、ポリプロピレンアジペートグリコール、ひまし油ポリオール等が挙げられる。
【００２３】
ポリアミンとしては、
エチレンジアミン、ジエチレントリアミン、トリエチレンテトラミン、ヘキサメチレンジアミン、ポリオキシアルキレンポリアミン等の脂肪族ポリアミン、
イソホロンジアミン、ノルボルネンジアミン、水添キシリレンジアミン等の脂環式ポリアミン、
キシリレンジアミン等の芳香環含有脂肪族ポリアミン、
３，５−ジエチル−２，４−ジアミノトルエン、３，５−ジエチル−２，６−ジアミノトルエン、４，４'−ジアミノジフェニルメタン、２，４−トリレンジアミン、２，６−
トリレンジアミン、１，１'−ジクロロ−４，４'−ジアミノジフェニルメタン、１，１'
，２，２'−テトラクロロ−４，４'−ジアミノジフェニルメタン、１，３，５−トリエチル−２，６−ジアミノベンゼン、３，３'，５，５'−テトラエチル−４，４'−ジアミノ
ジフェニル−メタン、Ｎ，Ｎ'−ビス（ｔ−ブチル）−４，４'−ジアミノジフェニル−メタン、ジ（メチルチオ）トルエンジアミン等の芳香族ポリアミンが挙げられる。
【００２４】
これら上記の活性水素基含有化合物は、単独で用いてもよく、また２種以上併用しても
よい。好ましくは、活性水素基２〜４であり平均分子量２００〜６０００のポリオキシエチレンポリオール、ポリオキシエチレンプロピレンポリオール、ポリオキシプロピレンポリオール、ビスフェノール系ポリオール、ひまし油ポリオールが挙げられる。
【００２５】
添加剤としては、
アセトン、キシレン、酢酸エチル、酢酸ブチル、酢酸エチレングリコールモノエチルエーテル、酢酸エチレングリコールモノメチルエーテル、酢酸ジエチレングリコールモノエチルエーテル、酢酸ジエチレングリコールモノメチルエーテル、トルエン、テトラヒドロフラン、メチルイソブチルケトン、メチルエチルケトン等の溶剤、
トリエチルアミン、トリプロピルアミン、Ｎ−メチルモルホリン、トリエタノールアミン、トリエチレンジアミン、酢酸錫、オクチル酸錫、オレイン酸錫、ラウリン酸錫、ジブチル錫ジアセテート、ジブチル錫ジラウレート、オクチル酸ビスマス、ネオデカン酸ビスマス、オクチル酸鉛、ナフテン酸鉛、ナフテン酸ニッケル、オクチル酸コバルト等の触媒、
フタル酸ジブチル、フタル酸ジオクチル、フタル酸ジ２−エチルヘキシル、アジピン酸ジオクチル、燐酸トリクレジル、燐酸トリオクチル、エポキシ化大豆油等の可塑剤、
炭酸カルシウム、水酸化アルミニウム、硫酸カルシウム、硫酸バリウム、タルク、マイカ、コロイダルシリカ、亜鉛華等の体質顔料、
二酸化チタン、カーボンブラック、弁柄、酸価クロム、ウルトラマリン、フタロシアニングリーン、フタロシアニンブルー等の着色剤、その他市販の消泡剤、レベリング剤、色別れ防止剤、安定剤等が挙げられる。
【００２６】
湿気硬化型一液ウレタン樹脂は、前記した溶剤で希釈して用いることができ、該粘度が１０００ｍＰａ・ｓ（２５℃）以下、好ましくは５００ｍＰａ・ｓ（２５℃）以下となるように調整される。
【００２７】
二液硬化型ウレタン樹脂は、有機ポリイソシアネートを含むＡ液と活性水素基含有化合物を含むＢ液とからなり、使用の直前に所定の比率に計量、混合して用いられる。
Ａ液としては、前記の有機ポリイソシアネートおよび／またはウレタンプレポリマーが挙げられ、好ましくは芳香族ポリイソシアネート、さらに好ましくは ２，４−トリレン
ジイソシアネート、２，６−トリレンジイソシアネート、４，４'−ジフェニルメタンジ
イソシアネート、２，４'−ジフェニルメタンジイソシアネート、カルボジイミド変性ジ
フェニルメタンジイソシアネート、ポリメチレンポリフェニレンポリイソシアネートの有機イソシアネート化合物あるいはこれらと前記の活性水素基含有化合物からなるプレポリマーが挙げられる。Ａ液には必要により、前記の添加剤から選ばれた化合物が含まれてもよい。
【００２８】
Ｂ液としては、前記活性水素基含有化合物が含まれており、さらに必要により前記の添加剤が含まれてもよい。
活性水素基含有化合物としては、前記のうち単独で用いてもよく、また２種以上併用してもよい。好ましくは、活性水素基２〜４であり平均分子量２００〜６０００のポリエチレンポリオール、ポリエチレンプロピレンポリオール、ポリプロピレンポリオール、ポリテトラメチレングリコール、ポリブタジエンポリオール、ビスフェノール系ポリオール、ひまし油ポリオールが挙げられる。
【００２９】
二液硬化型ウレタン樹脂において、Ａ液とＢ液の混合比率は、Ａ液中のイソシアネート基とＢ液中の活性水素基の比率に基づいて決められ、イソシアネート基１個に対し活性水素基０．５〜２個、好ましくは０．８〜１．２個の範囲である。
【００３０】
また、Ａ液およびＢ液は、必要により前記した溶剤で希釈することができ、該粘度が１
０００ｍＰａ・ｓ（２５℃）以下、好ましくは５００ｍＰａ・ｓ（２５℃）以下となるように調整される。
【００３１】
＜水硬性粉末＞
特に基材が水分を含有している場合は、当該基材用プライマーは、水硬性粉末を含有しているものを用いることが好ましい。当該水硬性粉末は、当該プライマーの硬化性樹脂１００重量部に対して１０〜５００部含有させることができる。このような水硬性粉末としては、鉱物粉末が好ましく、水硬性アルミナまたは水硬性アウイン系セメントが特に好ましい。
【００３２】
水硬性アルミナはρアルミナを含有するものが好適であり、平均粒子径３００μｍ以下、好ましくは１５０μｍ以下のものが好適である。
本発明に用いられる水硬性アウイン系セメントは、エトリンナイトの形成に適した鉱物からなり、平均粒子径１５０μｍ以下、好ましくは１００μｍ以下とすることにより水吸収性能が向上し、基材の含水量が多くとも強固に接着することができ好ましい。アウイン系セメントは、普通ポルトランドセメントより速硬化性であり基材面の水分を急速に吸収、水和に消費すること、アルカリ性が低いため、湿潤面、水滴が付着した基材に対しての接着力が向上するとともに、基材用プライマーの耐久性特に接着耐久性に優れることから好ましい。
【００３３】
水硬性アルミナまたは水硬性アウイン系セメントは、硬化性ウレタン樹脂１００重量部に対し１０〜５００重量部の量で添加されるが、該添加量が硬化性樹脂１００重量部に対し１０重量部以上とすることで吸水状態のコンクリート面への接着性を高く保つことができる。また、５００重量部以下とすることで接着強度と固化物の強度を維持し、また作業性がより向上させることができる。
【００３４】
なお、水硬性アルミナまたは水硬性アウイン系セメントには、酸価カルシウム、酸化マグネシウム、ポルトランドセメント、アルミナセメント等の水と反応する化合物、硬化遅延剤等を併用してもよい。
【００３５】
本発明に用いる基材用プライマーとしては硬化性樹脂プライマーが用いられ、湿気硬化型一液ウレタン樹脂にあっては水硬性アルミナまたは水硬性アウイン系セメントを予めウレタンプレポリマーに添加混合し調製、また、使用時に所定の量をウレタンプレポリマーあるいはウレタンプレポリマー溶液に添加混合して得られる。二液硬化型エポキシ樹脂またはウレタン樹脂にあっては、水硬性アルミナまたは水硬性アウイン系セメントを予めＢ液に添加混合して調製することもでき、また使用時に所定の量をＡ液、Ｂ液あるいはＡ液とＢ液の混合物に添加混合して得られる。
【００３６】
［防水材］
本発明に用いられる防水材とは道路、橋梁、高架道路等、建築物の屋根、屋上等、地下鉄、地下駐車場等の地下構造物の舗装に用いられる防水材であればいずれでも用いることができる。本発明には、硬化性ウレタン樹脂、硬化性ウレタンウレア樹脂、硬化性ウレア樹脂から選ばれる少なくとも１種を用いることが好ましく、２液硬化型であることが更に好ましい。
【００３７】
＜二液硬化型ウレタン＞
二液硬化型ウレタンは、有機ポリイソシアネートを含むＡ液と活性水素基含有化合物を含むＢ液とからなり、使用の直前に所定の比率に計量、混合して用いられる。
【００３８】
Ａ液としては、前記の有機ポリイソシアネートまたはウレタンプレポリマーが挙げられ
、好ましくは芳香族ポリイソシアネート、さらに好ましくは４，４'−ジフェニルメタン
ジイソシアネート、２，４'−ジフェニルメタンジイソシアネート、カルボジイミド変性
ジフェニルメタンジイソシアネート、ポリメチレンポリフェニレンポリイソシアネートの少なくとも１種あるいはこれらと前記の活性水素基含有化合物からなるプレポリマーの混合物であり、遊離イソシアネート基含有量８〜１５％のものが挙げられる。Ａ液には必要により、前記の添加剤から選ばれた化合物が含まれてもよいが、溶剤は残留する恐れがあり好ましくない。
【００３９】
Ｂ液としては、前記活性水素基含有化合物とウレタン化触媒の混合物が挙げられる。活性水素基含有化合物としては、活性水素基２〜４の多価アルコール類、ポリオール類から選ばれる２種以上を併用したものが好適である。多価アルコールとしては１，３−ブタンジオール、１，４−ブタンジオール、１，６−ヘキサンジオールが挙げられ、ポリオール類としてはヒドロキシル価１８〜２８０ｍｇ／ｇのポリオキシアルキレンポリオール、好ましくポリオキシエチレンポリオール、ポリオキシエチレンプロピレンポリオール、ポリオキシプロピレンポリオール、ポリオキシテトラメチレングリコール、ポリブタジエンポリオール、ビスフェノール系ポリオール、ひまし油ポリオールが挙げられる。
【００４０】
さらに必要により前記の添加剤が含まれてもよいが、溶剤は残留する恐れがあり好ましくない。
二液硬化型ウレタンにおいて、Ａ液とＢ液の混合比率はＡ液中のイソシアネート基とＢ液中の活性水素基の比率に基づいて決められ、イソシアネート基１個に対し活性水素基０．５〜２個、好ましくは０．８〜１．２個の範囲である。
【００４１】
＜二液硬化型ウレタンウレア＞
二液硬化型ウレタンウレアは、有機ポリイソシアネートを含むＡ液と活性水素基含有化合物を含むＢ液とからなり、使用の直前に所定の比率に計量、混合して用いられる。
【００４２】
Ａ液としては、前記の有機ポリイソシアネートまたはウレタンプレポリマーが挙げられ、好ましくは芳香族ポリイソシアネート、さらに好ましくは４，４'−ジフェニルメタン
ジイソシアネート、２，４'−ジフェニルメタンジイソシアネート、カルボジイミド変性
ジフェニルメタンジイソシアネート、ポリメチレンポリフェニレンポリイソシアネートの少なくとも１種あるいはこれらと前記の活性水素基含有化合物からなるプレポリマーの混合物であり、遊離イソシアネート基含有量８〜１５％のものが挙げられる。Ａ液には必要により、前記の添加剤から選ばれた化合物が含まれてもよいが、溶剤は残留する恐れがあり好ましくない。
【００４３】
Ｂ液としては、前記活性水素基含有化合物とウレタン化触媒の混合物が挙げられる。活性水素基含有化合物としては、活性水素基２〜４の多価アルコール類、またはポリオール類と、アミン類とを２種以上を併用したものが好適である。
【００４４】
多価アルコールとしては１，３−ブタンジオール、１，４−ブタンジオール、１，６−ヘキサンジオールが挙げられ、ポリオール類としてはヒドロキシル価１８〜２８０ｍｇ／ｇのポリオキシアルキレンポリオール、好ましくポリオキシエチレンポリオール、ポリオキシエチレンプロピレンポリオール、ポリオキシプロピレンポリオール、ポリオキシテトラメチレングリコール、ポリブタジエンポリオール、ビスフェノール系ポリオール、ひまし油ポリオールが挙げられる。
【００４５】
アミン類としてはアミン価１８０〜７００の芳香族ポリアミン、好ましくは３，５−ジエチル−２，４−ジアミノトルエン、３，５−ジエチル−２，６−ジアミノトルエン、１，１'−ジクロロ−４，４'−ジアミノジフェニルメタン、１，１'，２，２'−テトラクロロ−４，４'−ジアミノジフェニルメタン、１，３，５−トリエチル−２，６−ジアミノベンゼン、３，３'，５，５'−テトラエチル−４，４'−ジアミノジフェニル−メタン、Ｎ，Ｎ'−ビス（ｔ−ブチル）−４，４'−ジアミノジフェニル−メタン、ジ（メチルチオ）トルエンジアミンが挙げられる。さらに必要により前記の添加剤が含まれてもよいが、溶剤は残留する恐れがあり好ましくない。
【００４６】
二液硬化型ウレタンウレアにおいて、Ａ液とＢ液の混合比率はＡ液中のイソシアネート基とＢ液中の活性水素基の比率に基づいて決められ、イソシアネート基１個に対し活性水素基０．５〜２個、好ましくは０．８〜１．２個の範囲である。
【００４７】
＜二液硬化型ウレア＞
二液硬化型ウレアは、有機ポリイソシアネートを含むＡ液と活性水素基含有化合物を含むＢ液とからなり、使用の直前に所定の比率に計量、混合して用いられる。
【００４８】
Ａ液としては、前記の有機ポリイソシアネートまたはウレタンプレポリマーが挙げられ、好ましくは芳香族ポリイソシアネート、脂環式ポリイソシアネート、芳香環含有脂肪族ポリイソシアネート、さらに好ましくは４，４'−ジフェニルメタンジイソシアネート、２，４'−ジフェニルメタンジイソシアネート、カルボジイミド変性ジフェニルメタンジイソシアネート、ポリメチレンポリフェニレンポリイソシアネート、イソホロンジイソシアネート、水添キシリレンジイソシアネート、水添４，４'−ジフェニルメタンジイソシアネート、ノルボルネンジイソシアネート、ヘキサメチレンジイソシアネートの３量体（イソシアヌレート体）、ｍ−キシリレンジイソシアネート、テトラメチルキシレンジイソシアネートの少なくとも１種あるいはこれらと前記の活性水素基含有化合物からなるプレポリマーの混合物であり、遊離イソシアネート基含有量８〜１５％のものが挙げられる。Ａ液には必要により、前記の添加剤から選ばれた化合物が含まれてもよいが、溶剤は残留する恐れがあり好ましくない。
【００４９】
Ｂ液としては、前記活性水素基含有化合物の混合物が挙げられる。活性水素基含有化合物としては、活性水素基２〜４のアミン類から選ばれる２種以上を併用したものが好適である。アミン類としては平均分子量２００〜６０００のポリオキシアルキレンジアミン、ポリオキシアルキレントリアミンが挙げられ、より具体的にはポリプロピレングリコール鎖の末端ヒドロキシル基のアミノ化されたジアミン、トリアミンが好適である。また、これと併用されるアミン類としては、アミン価１８０〜７００の芳香族ポリアミン、好ましくは３，５−ジエチル−２，４−ジアミノトルエン、３，５−ジエチル−２，６−ジアミノトルエン、１，１'−ジクロロ−４，４'−ジアミノジフェニルメタン、１，１'，２，
２'−テトラクロロ−４，４'−ジアミノジフェニルメタン、１，３，５−トリエチル−２，６−ジアミノベンゼン、３，３'，５，５'−テトラエチル−４，４'−ジアミノジフェニル−メタン、Ｎ，Ｎ'−ビス（ｔ−ブチル）−４，４'−ジアミノジフェニル−メタン、ジ（メチルチオ）トルエンジアミン等が挙げられ、これらから選ばれる少なくとも１種である。さらに必要により前記の添加剤が含まれてもよいが、溶剤は残留する恐れがあり好ましくない。
【００５０】
二液硬化型ウレアにおいて、Ａ液とＢ液の混合比率はＡ液中のイソシアネート基とＢ液中のアミノ基の比率に基づいて決められ、イソシアネート基１個に対しアミノ基０．５〜１．５個、好ましくは０．８〜１．２個の範囲である。
【００５１】
二液硬化型ウレタン、二液硬化型ウレタンウレア、二液硬化型ウレアにおいて、混合物の反応性はＪＩＳＫ５４００に規定される指触乾燥時間として２〜３６００秒、好ましくは２〜１８００秒であり、該反応性の調整は、二液硬化型ウレタン、二液硬化型ウレタンウレアにあっては、たとえば、前記の触媒、好ましくは酢酸錫、オクチル酸錫、オレイン
酸錫、ラウリン酸錫、ジブチル錫ジアセテート、ジブチル錫ジラウレート、オクチル酸ビスマス、ネオデカン酸ビスマス、オクチル酸鉛、ナフテン酸鉛、ナフテン酸ニッケル、オクチル酸コバルト等より選ばれる少なくとも１種の触媒、有機酸により行うことができる。二液硬化型ウレアにあっては、たとえば、電子吸引性基を有する１，１'−ジクロロ−４，４'−ジアミノジフェニルメタン、１，１'，２，２'−テトラクロロ−４，４'−ジアミノジフェニルメタンまたはジ（メチルチオ）トルエンジアミン等を併用または多用することによりできる。
【００５２】
また、二液硬化型ウレタン、二液硬化型ウレタンウレア、二液硬化型ウレアからなる防水材の破断伸び率と引張強度はひび割れ負荷耐性、ずり耐性にとって重要であり、本発明の防水材は、破断伸び率４５０〜８００％と引張強度５〜２５ＭＰａの物性を有するものである。
【００５３】
二液硬化型ウレタン、二液硬化型ウレタンウレア、二液硬化型ウレアから選ばれる防水材の塗付量は、新設基材にあっては３００〜３０００（ｇ／ｍ2）、改修基材面にあって
は１０００〜４０００（ｇ／ｍ2）である。
【００５４】
［接着剤層用プライマー］
本発明に係る接着剤層用プライマーは、水硬性アルミナ粉体および／または水硬性アウイン系鉱物粉末を硬化性樹脂１００重量部に対し１０〜５００重量部含有させた硬化性プライマーからなる。
【００５５】
＜水硬性粉体＞
接着剤層用プライマーに用いられる水硬性アルミナ粉体は、ρアルミナを含有するものが好ましく、平均粒子径３００μｍ以下、好ましくは１５０μｍ以下のものが好適である。
【００５６】
接着剤層用プライマーに用いられる水硬性アウイン系鉱物粉末は、エトリンナイトの形成に適した鉱物からなり、平均粒子径１５０μｍ以下、好ましくは１００μｍ以下のものが好適である。
【００５７】
これら水硬性粉体を用いることにより、防水材のイソシアネート基と水との反応を防ぎ、残存するイソシアネート基が多くなるため、防水材とアスファルト舗装材との接着強度が向上する。また、イソシアネート基と水との反応性を低下させることから、接着剤層の施工時間を長くすることができ、施工自由度が向上する。
【００５８】
水硬性アルミナまたは水硬性アウイン系セメントは、硬化性樹脂１００重量部に対し１０〜５００重量部の量で添加されるが、該添加量が硬化性樹脂１００重量部に対し１０重量部以上とすることで防水材表面への接着性を高く保つことができる。また、５００重量部以下とすることで接着強度と固化物の強度を維持し、また作業性がより向上させることができる。
【００５９】
なお、水硬性アルミナまたは水硬性アウイン系セメントには、酸価カルシウム、酸化マグネシウム、ポルトランドセメント、アルミナセメント等の水と反応する化合物、硬化遅延剤等を併用してもよい。
【００６０】
＜硬化性プライマー＞
接着剤層用プライマーに用いられる硬化性プライマーは、硬化性エポキシ樹脂プライマー、硬化性ウレタン樹脂プライマー、硬化性ビニルエステル樹脂プライマー、硬化性アクリル樹脂プライマー等が挙げられるが、硬化性ウレタン樹脂プライマーが好適に用いられる。
【００６１】
（硬化性ウレタン樹脂プライマー）
硬化性ウレタン樹脂プライマーは、湿気硬化型ウレタン樹脂、二液硬化型ウレタン樹脂から選ばれる少なくとも１種のウレタン樹脂からなるプライマーであることが好ましい。
【００６２】
接着剤層用プライマーに用いられる湿気硬化型ウレタン樹脂は、前記基材用プライマーに用いられる湿気硬化型ウレタン樹脂を用いることができる。また、接着剤層用プライマーに用いられる二液硬化型ウレタン樹脂は、前記基材用プライマーに用いられる二液硬化型ウレタン樹脂を用いることができる。
【００６３】
本発明に用いる接着剤層用プライマーとしては、水硬性アルミナ粉体および／または水硬性アウイン系鉱物粉末を含有させた硬化性ウレタン樹脂プライマーが好適に用いられる。湿気硬化型一液ウレタン樹脂にあっては水硬性アルミナまたは水硬性アウイン系セメントを予めウレタンプレポリマーに添加混合し調製、また、使用時に所定の量をウレタンプレポリマーあるいはウレタンプレポリマー溶液に添加混合して得られる。二液硬化型エポキシ樹脂またはウレタン樹脂にあっては、水硬性アルミナまたは水硬性アウイン系セメントを予めＢ液に添加混合して調製することもでき、また使用時に所定の量をＡ液、Ｂ液あるいはＡ液とＢ液の混合物に添加混合して得られる。
【００６４】
［接着剤層］
本発明では、接着剤または接着用シートが防水材とアスファルト舗装材とを一体化させるために用いられる。
【００６５】
＜接着剤＞
接着剤としては、エチレン−酢酸ビニル共重合体ケン化物および／またはそのカルボキシル変性体は、エチレン−酢酸ビニル共重合体を部分ケン化したもの、または、該ケン化物をさらに酸によって変性したカルボキシル変性物、さらには、これらの混合物を５〜８０重量％、好ましくは１０〜８０重量％含有することが望ましく、その他の成分として、アスファルトを２０〜９５重量％、好ましくは２０〜９０重量％含有することが望ましい。
【００６６】
また、粘着性の付与、軟化点調節あるいは舗装用アスファルトとの溶融性調節の目的で、必要に応じてタッキファイヤー、ポリオレフィン、エチレン−酢酸ビニル共重合体、スチレン−ブタジエン共重合体、スチレン−イソブチレン共重合体等の一種以上を５０重量％以内の範囲で添加することができる。
さらに、ロジン等の樹脂酸等を含有していてもよい。ロジン等を含有することにより、接着強度を向上させることができる。
【００６７】
（エチレン−酢酸ビニル共重合体ケン化物およびそのカルボキシル変性物）
エチレン−酢酸ビニル共重合体ケン化物およびそのカルボキシル変性物は、たとえば、特公平５−２６８０２号公報等に準拠して製造され、該エチレン−酢酸ビニル共重合体ケン化物のケン化度は２０〜９０％であり、さらに、該カルボキシル変性物の酸価が２〜１５０（ＫＯＨｍｇ／ｇ）、好ましくは３〜１００（ＫＯＨｍｇ／ｇ）であり、該水酸基化が０〜２５０（ＫＯＨｍｇ／ｇ）、好ましくは０〜１６０（ＫＯＨｍｇ／ｇ）である。原料のエチレン−酢酸ビニル共重合体は、原料組成として、酢酸ビニル含有量２０〜５０重量％、好ましくは２５〜４５重量％である。
【００６８】
＜接着用シート＞
接着用シートは、ヒドロキシル基またはカルボキシル基のいずれかまたは双方が単位重
量当たり０．０３mmol/ｇ以上含有するものであればいずれでもよいが、軟化点が５０℃
以上である熱可塑性樹脂からなることが好ましい。
【００６９】
本発明の接着用シートは、上記樹脂で形成されるものであればいずれでもよいが、接着用シートは穴を有することが好ましい。
接着用シートに穴が存在する場合には、シート張り付け時の空気等ガス溜りを逃がすことができ、シートの接着不良等が回避できる。
【００７０】
前記接着用シートが１m2あたり１００個以上の穴を有することが好ましく、１m2あたり５００個以上の穴を有することがより好ましく１m2あたり１０００個以上の穴を有することが特に好ましい。穴についてはシートに均等に空けることが好ましいが、空気抜きの目的のためにその穴の開孔密度をシートの各部において適宜変更してもよい。
【００７１】
穴の形状としては、円状、楕円状、三角形、四角形、五角形、六角形等の多角形等いずれの形状でもよい。
穴のサイズとしてはガス抜きが実施できるものであればいずれでもよいが、通常その孔は１ヶあたりの面積は0.01mm2〜10mm2であり、好ましくは0.05mm2〜8mm2、より好ましく
は0.1mm2〜5mm2である。
【００７２】
前記接着用シートが厚さに特に限定はないが、０．０１〜１ｍｍのフィルム状またはシート状であることが好ましく、０．１〜0.5ｍｍが更に好ましい。
接着剤シートに用いる樹脂としては、たとえばポリビニルアルコール、ポリ酢酸ビニルの部分ケン化物、ポリビニルブチラール（ブチラール樹脂）等のポリビニルアルコールをアセタール化したポリビニルアセタール、アクリロニトリル−ブタジエン−ＨＥＭＡ３元共重合体、エチレン−酢酸ビニル共重合体の部分ケン化物、エチレン−アクリロニトリル共重合体の部分ケン化物、エチレン−アクリル酸共重合体、エチレン−酢酸ビニル共重合体ケン化物を酸によって変性したカルボキシル変性体が挙げられる。これらのうちエチレン−酢酸ビニル共重合体の部分ケン化物であり、分子中にカルボキシル基を１ケ以上有するエチレン−酢酸ビニル共重合体ケン化物のカルボキシル変性物、分子中にヒドロキシル基とカルボキシル基をそれぞれ１ケ以上有するエチレン−酢酸ビニル共重合体の部分ケン化物の群から選ばれる少なくとも１種が好適である。
【００７３】
接着用シートには、粘着性の付与、軟化点調節あるいは舗装用アスファルトとの溶融性調節の目的で、必要に応じてタッキファイヤー、ポリオレフィン、エチレン−酢酸ビニル共重合体、スチレン−ブタジエン共重合体、スチレン−イソブチレン共重合体等の一種以上を５０重量％以内の範囲で添加することができる。
【００７４】
［施工方法］
次に、前記複合構造体の施工方法、すなわち基材防水方法について説明する。
本発明に係る基材防水方法は、少なくとも基材、防水材およびアスファルト舗装材からなる複合構造体の施工方法であって、
基材上に、必要に応じて基材用プライマーを塗付した後、防水材を施工し、
該防水材の表面に、水硬性アルミナ粉体および／または水硬性アウイン系鉱物粉末を硬化性樹脂１００重量部に対し１０〜５００重量部含有させた硬化性プライマーを塗付量１００〜１０００（ｇ／ｍ2）で塗付し、
該硬化性プライマーが少なくとも指触乾燥（JIS K-5400）状態になるまで固化した後、接着剤層を形成させ、
該接着剤層表面に熱アスファルト舗装材を敷設し転圧する施工方法である。
【００７５】
＜基材用プライマーの塗付工程＞
上記施工方法において、基材用プライマーの塗付方法は特に限定はないが、鏝、ローラー刷毛、ゴムベラ、スプレーガン等を用いる公知の方法で行うことができる。該塗付量は特に限定はないが、通常１００〜１０００（ｇ／ｍ2）、好ましくは、１００〜３００（ｇ／ｍ2）で塗装し、下地への浸透が多く該面が粉状になるようなときは樹脂による光沢が発現するまで、この塗付量で重ね塗りをする。また、ピンホールのあるときは、同様にしてその部位をこの塗付量で重ね塗りし、ピンホールの無いようにすることが重要である。
【００７６】
前記硬化性プライマーは、歩行可能な状態まで乾燥させた後に接着剤層を形成させることが好ましい。この時間は、ＪＩＳ Ｋ−５４００で求められる指触乾燥状態になるまで
を指標とする（本明細書において同じ意味である）。乾燥条件は、通常、２５℃で３０〜６０分であり、この時間が経過すれば、次工程に移行することは可能である。
【００７７】
＜防水材の塗付工程＞
上記プライマーの乾燥後、防水材を塗付することができる。防水材として二液硬化型を用いる場合には、使用の直前に所定の比率に計量、混合して用いられる。該塗装方法は特に制限は無いが、たとえば、ガスマー社製プロポーショナーＨ−２０００による計量、調圧、調温の下、ホットホースを介して、スタティックミキサーを装着したガスマー社製ＧＡＰガン等によるによる混合吐出、或はガスマー社製ＧＸ−７ガン、グラスクラフト社製プロブラーガン等によるスプレー塗装方法が好適である。
【００７８】
該防水材の塗付量は、特に限定はないが、通常０．３〜４（ｋｇ／ｍ2）、好ましくは
０．３〜３（ｋｇ／ｍ2）であることが望ましく、下地基材のひび割れや車輌通行による
基材の繰り返し撓み負荷に対する耐性の点で、新設基材にあっては０．３〜３（ｋｇ／ｍ2）、好ましくは０．３〜２．５（ｋｇ／ｍ2）、さらに好ましくは１．５〜２．５（ｋｇ／ｍ2）であり、改修基材にあっては下地の荒れているのを被覆するに十分な１〜４（ｋ
ｇ／ｍ2）、好ましくは１．５〜３．５（ｋｇ／ｍ2）であることが望ましい。
【００７９】
本発明に用いられる防水剤としては、ＪＩＳＫ５４００に規定される指触乾燥時間として２〜３６００秒、好ましくは２〜１８００秒であり、歩行可能な迄の時間は、５秒〜１２０分である。この時間が経過すれば、次工程に移行することは可能である。        
【００８０】
＜接着剤層用プライマーの塗付工程＞
上記施工方法において用いられる接着剤層用プライマーは、水硬性アルミナ粉体および／または水硬性アウイン系鉱物粉末を硬化性樹脂１００重量部に対し１０〜５００重量部含有させた硬化性プライマーである。この水硬性粉体を含有する硬化性プライマーを用いることにより、防水材のイソシアネート基と水との反応を防ぎ、残存するイソシアネート基が多くなるため、防水材とアスファルト舗装材との接着強度が向上するとともに、イソシアネート基と水との反応性を低下させることから、下記に示す接着剤層の施工時間を長くすることができ、施工自由度が向上する。
【００８１】
該硬化性プライマーの塗付方法は、特に限定はないが、鏝、ローラー刷毛、ゴムベラ、スプレーガン等を用いる公知の方法で行うことができる。該塗付量は、１００〜１０００（ｇ／ｍ2）であり、好ましくは、１００〜３００（ｇ／ｍ2）で塗装し、下地への浸透が多く該面が粉状になるようなときは樹脂による光沢が発現するまで、この塗付量で重ね塗りをする。また、ピンホールのあるときは、同様にしてその部位をこの塗付量で重ね塗りし、ピンホールの無いようにすることが重要である。
【００８２】
前記硬化性プライマーは、歩行可能な状態まで乾燥させた後に接着剤層を形成させるこ
とが好ましい。この時間は、ＪＩＳ Ｋ−５４００で求められる指触乾燥状態になるまで
を指標とする（本明細書において同じ意味である）。乾燥条件は、通常、２５℃で３０〜６０分であり、この時間が経過すれば、次工程に移行することは可能である。
【００８３】
＜接着剤層の形成工程＞
前記硬化性プライマーの乾燥後、接着剤層を形成させる。該接着剤層は、接着剤を塗付して形成させてもよく、接着用シートを貼り付けて形成させてもよい。
【００８４】
（接着剤の塗付工程）
本発明に用いられる接着剤は、溶融下、上記硬化性プライマーの表面に塗工される。該塗工方法は、特に限定されないが、たとえば、溶融状態の接着剤を柄杓で汲み取り目的の面に排出し、金鏝で流し延べる方法、ラインマーカ等専用機械で溶融状態とし塗工する等従来公知の方法で行うことができる。該塗付量は特に限定はないが、通常０．３〜２（ｋｇ／ｍ2）、好ましくは０．５〜１．５（ｋｇ／ｍ2）である。この接着剤は、冷えると固化し歩行可能な状態となるが、特に夏季などの気温の高い環境では合材運搬車輌等による損傷を防ぐため６号硅砂等の砂を必要に応じ散布する。砂の散布量は、好ましくは１００〜３００（ｇ／ｍ2）であることが望ましい。
【００８５】
（接着剤シートの貼付工程）
本発明で用いられる接着用シートは、上記硬化性プライマーの表面に貼り付けられる。接着用シートの貼り付け方法は特に限定なく、通常の防水方法で用いられる接着用シートの貼り付け方法を用いることができる。接着用シートの貼り付けはいずれのタイミングで実施してもよいが、接着剤層用プライマーの指触乾燥時間到達後は、該接着用シートを貼り付ける際に、加熱圧着する必要がある。このため、該接着剤層用プライマーの指触乾燥時間到達前に該接着用シートを貼り付けることにより、加熱することなく接着することができる。また、防水剤とアスファルト舗装剤との接着強度を向上させるために、前記接着用シートを貼り付けた後、該接着用シートを防水剤に熱融着させてもよい。
【００８６】
＜アスファルト敷設工程＞
上記接着剤層の形成完了後、舗装用熱アスファルトコンクリートを敷設し転圧する。具体的には、施主指定の合材（アスファルト舗装材）を該合材に適した１６０〜１８５℃の温度で該防水材面にアスファルトフィニッシャーにより敷きならし、鉄輪ローラー、タイヤローラーで転圧することで合材の熱が防水材まで伝わり、接着剤のアスファルトが溶融して合材と防水材、さらには基材まで強固に一体化される。
また、上記した基材防水工法により、基材から合材まで強固に一体化した複合構造体を得ることができ、たとえば自動車道路が提供される。
【００８７】
［実施例］
更に本発明を具体的な実施例で詳細に説明するが、本発明は実施例に何ら限定されない。
【００８８】
［硬化性プライマーの調製］
硬化性プライマー（１）：
アミン系触媒を添加したウレタン樹脂分約３５％のポリウエイＰ−２０８０（サンテクノケミカル社製）１００重量部に対し、アウイン系セメント（チチブコンクリート社製）１２０重量部を添加し、攪拌混合して湿気硬化型一液ウレタン樹脂プライマーを調製した。
【００８９】
硬化性プライマー（２）：
ポリメチレンポリフェニレンポリイソシアネート１００重量部に対し、キシレン１２５
重量部、酢酸エチル２８重量部を添加し、これをＡ液とした。
【００９０】
３官能性ポリプロピレングリコール（平均分子量１０００）１００重量部、ビスフェノールＡのプロピレンオキシド付加物（ＢＡ−Ｐ３、日本乳化剤社製）６４重量部に炭酸カルシウム４０重量部を添加して混合し、これをＢ液とした。
【００９１】
前記Ａ液１００重量部、前記Ｂ液１４０重量部からなる混合液に水硬性アルミナ（ＢＫ−１１２、住友化学工業社製）６０重量部を添加して混合し、二液硬化型ウレタン樹脂プライマーを調製した。
【００９２】
硬化性プライマー（３）：
アミン系触媒を添加したウレタン樹脂分約３５％のポリウエイＰ−２０８０（サンテクノケミカル社製）１００重量部に対し、アウイン系セメント（チチブコンクリート社製）５０重量部を添加し、攪拌混合して湿気硬化型一液ウレタン樹脂プライマーを調製した。
【００９３】
［防水材］
防水剤（１）：
二液硬化型ウレタンウレア防水材として、リムスプレーＦ−１０００（三井化学産資社製）を用いた。
【００９４】
防水剤（２）：
二液硬化型ウレア防水材として、ポリウエイＡＲ−４００（サン テクノケミカル社製
）を用いた。
【００９５】
[接着剤層用原料の調製]
接着剤（１）：
エチレン−酢酸ビニル共重合体ケン化物および／または該カルボキシル変性物（デュミランＣ−２２７１、三井武田ケミカル社製）１００重量部に対し、ストレートアスファルト（昭和シェル石油製）６７重量部を２００℃に加熱しながら混合し接着剤を調製した。
【００９６】
接着用シート（１）：
エチレン−酢酸ビニル共重合体ケン化物および／または該カルボキシル変性物（デュミランＣ−２２７１、三井武田ケミカル社製）を１３０℃に加熱溶融下、Ｔ−ダイで厚さ０．３ｍｍ、幅１０００ｍｍに加工、冷却して接着用シートを得た。該接着用シートには、１ｃｍ2当り１個の割合で１ｍｍφの穴を細工した。
【００９７】
［アスファルト舗装材の調製］
改質II型アスファルト、骨材を１８５℃に調節、ミキサーで混合して熱アスファルトをバインダーとするアスファルト舗装材を調製した。
【００９８】
〔実施例１〕
水中に２４時間浸漬した形状６０×３００×３００ｍｍのＪＩＳマーク入りコンクリート板（市販品）を水中から取出し、表面の水膜をペーパータオルで除去、直ちに基材用プライマーとして硬化性プライマー（２）を中毛ローラー刷毛で塗付した。１５分でこのプライマーは指触乾燥状態となったが、塗付してから1時間後、温度６０℃、吐出圧力１０
．５ＭＰａで防水剤（１）を２．２（ｋｇ／ｍ2）、プロブラーガンで吹きつけた。スプ
レーしてから３時間後、接着剤層用プライマーとして硬化性プライマー（１）を短毛ローラー刷毛によって０．１５（ｋｇ／ｍ2）塗付、指触乾燥の後、２００℃で溶融した接着
剤（１）を金ゴテで厚さ約０．７ｍｍになるよう流し延べ塗工し、接着剤層を形成させた。翌日、予め１８５℃で混合したアスファルット舗装材を厚さ４ｃｍになるように敷設、転圧して試験体１を作製した。
【００９９】
作製した試験体を約２０℃の水中に２４時間浸漬、次いで６０℃、湿度８０％に調整した恒温恒湿庫内で２４時間処理した。該処理した試験体は、一方はそのまま試験体を約１０ｃｍ角の試験片に切り出し加工し、他方は新床版防水規格（案）（日本道路公団編）に基づき、ホイールトラッキング負荷試験を行った後、約１０ｃｍ角の試験片に切り出し加工し、共に引張り接着試験に供した。結果を表１に示す。
【０１００】
〔実施例２〕
実施例１において基材用プライマーとして用いた硬化性プライマー（２）の代わりに硬化性プライマー（１）を、防水材（１）の代わりに防水材（２）を、さらに接着剤層用プライマーとして用いた硬化性プライマー（１）の代わりに硬化性プライマー（３）を用いた以外、実施例１と同様にして試験体２を作製した。
作製した試験体を実施例１と同様に処理、試験片を作製して、引張り接着試験に供した。結果を表１に示す。
【０１０１】
〔実施例３〕
実施例１において基材用プライマーとして用いた硬化性プライマー（２）の代わりに硬化性プライマー（１）を、防水材（１）の代わりに防水材（２）を、さらに接着剤層用プライマーとして用いた硬化性プライマー（１）の代わりに硬化性プライマー（３）を用い、接着剤（１）を塗付して接着剤層を形成した代わりに接着用シート（１）貼り付けて接着剤層を形成し、直ちに、予め１８５℃で混合したアスファルット舗装材を厚さ４ｃｍになるように敷設、転圧した以外は、実施例１と同様にして試験体３を作製した。
【０１０２】
作製した試験体を実施例１と同様に処理、試験片を作製して、引張り接着試験に供した。結果を表１に示す。
【０１０３】
【表１】
2008101463.tif 000002
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
少なくとも基材、防水材およびアスファルト舗装材からなる複合構造体であって、
防水材とアスファルト舗装材とが、水硬性アルミナ粉体および／または水硬性アウイン系鉱物粉末を、硬化性樹脂１００重量部に対し１０〜５００重量部含有させた硬化性プライマー、および接着剤層により接合されており、かつ、
該防水材が、硬化性ウレタン樹脂、硬化性ウレア樹脂、硬化性ウレタンウレア樹脂から選ばれる少なくとも１種の硬化性樹脂であり、
該硬化性プライマーが、湿気硬化型一液ウレタン樹脂であり、
該湿気硬化型一液ウレタン樹脂が、有機ポリイソシアネートと活性水素基含有化合物との反応によって一分子中に１個以上の遊離イソシアネート基を有するプレポリマーであり、
該接着剤層が、エチレン−酢酸ビニル共重合体ケン化物および／またはそのカルボキシル変性体を含むエチレン−酢酸ビニル共重合体からなる接着剤、もしくは、ヒドロキシル基および／またはカルボキシル基を含有する接着用シートである
ことを特徴とする複合構造体。
【請求項２】
少なくとも基材、防水材およびアスファルト舗装材からなる複合構造体の施工方法であって、
基材上に防水材を施工し、かつ、
該防水材が、硬化性ウレタン樹脂、硬化性ウレア樹脂、硬化性ウレタンウレア樹脂から選ばれる少なくとも１種の硬化性樹脂であり、
該防水材の表面に、水硬性アルミナ粉体および／または水硬性アウイン系鉱物粉末を硬化性樹脂１００重量部に対し１０〜５００重量部含有させた硬化性プライマーを塗付量１００〜１０００（ｇ／ｍ2）で塗付し、かつ、
硬化性プライマーが、湿気硬化型一液ウレタン樹脂であり、
該湿気硬化型一液ウレタン樹脂が、有機ポリイソシアネートと活性水素基含有化合物との反応によって一分子中に１個以上の遊離イソシアネート基を有するプレポリマーであり、
該硬化性プライマーが少なくとも指触乾燥（ＪＩＳ  Ｋ−５４００）状態になるまで固化した後、接着剤層を形成させ、かつ、
該接着剤層が、エチレン−酢酸ビニル共重合体ケン化物および／またはそのカルボキシル変性体を含むエチレン−酢酸ビニル共重合体からなる接着剤、あるいは、ヒドロキシル
基および／またはカルボキシル基を含有する接着用シートであり、
該接着剤層表面に熱アスファルト舗装材を敷設し転圧することを特徴とする複合構造体の施工方法。
【請求項３】
水硬性アルミナ粉体および／または水硬性アウイン系鉱物粉末を、硬化性樹脂１００重量部に対し１０〜５００重量部含有させた硬化性プライマーからなり、
該硬化性プライマーが、湿気硬化型一液ウレタン樹脂であり、
湿気硬化型一液ウレタン樹脂が、有機ポリイソシアネートと活性水素基含有化合物との反応によって一分子中に１個以上の遊離イソシアネート基を有するプレポリマーである
ことを特徴とする硬化性プライマー。